【手続補正書】
【提出日】平成21年2月9日(2009.2.9)
【手続補正１】
【補正対象書類名】特許請求の範囲
【補正対象項目名】全文
【補正方法】変更
【補正の内容】
【特許請求の範囲】
【請求項１】
２つ以上のポリアルキレンフタレートの混合物（Ａ）を２０〜７０重量％と、
架橋アクリレートゴムを２〜６０重量％と、
アイオノマーを０．５〜２０重量％と、
エチレン、ブチルアクリレート（ＢＡ）、およびグリシジルメタクリレート（ＧＭＡ）のターポリマーを１〜３０重量％と
を含み、重量百分率は上記の材料の合計を基準にしていることを特徴とするポリマーブレンド。
【請求項２】
２つ以上のポリアルキレンフタレートの混合物（Ａ）を２０〜８０重量％と、
架橋アクリレートゴムを２〜６０重量％と、
アイオノマーを０〜２０重量％と、
エチレン、ブチルアクリレート（ＢＡ）、およびグリシジルメタクリレート（ＧＭＡ）のターポリマーを０〜３０重量％と
を含み、重量百分率は上記の材料の合計を基準にしていることを特徴とするポリマーブレンド。
【請求項３】
ポリマーブレンドの製造方法であって、
下記のすべての成分を溶融し、混合するのに十分な温度において溶融押出機で配合するステップを含むことを特徴とする方法：
（Ｘ１）１５〜６０重量パーセントのポリアルキレンテレフタレートポリエステルポリマーまたはコポリマーの連続相と、（Ｘ２）４０〜８５重量パーセントのゴム分散相とを含み、前記ゴムが、有機過酸化物ラジカル開始剤および有機ジエン助剤を用いて動的架橋されたポリ（メタ）アクリレート、またはエチレンとメチルアクリレートの混合ポリマーであるＴＰＶ成分（Ｘ）、ならびに
（Ｙ１）コポリエーテル−エステルブロックコポリマーエラストマーを約５〜２５重量％と、（Ｙ２）ポリ（ブチレンテレフタレート）を約４０〜６５重量％と、（Ｙ３）アイオノマーを約５〜２０重量％と、（Ｙ４）エチレン、ブチルアクリレート、およびグリシジルメタクリレートのターポリマーを約５〜３０重量％とを含み、ただし、（Ｙ１）〜（Ｙ４）の合計が１００％であり、（Ｙ１）と（Ｙ２）の全含量が７０％を超えないことを条件とする熱可塑性ポリエステル成分（Ｙ）。
【請求項４】
ポリマーブレンドを製造するためのバッチ方法であって、
（１）下記の材料を、成分すべてを溶融するのに十分な温度においてバッチ溶融ブレンダで混合して、均質な溶融物を製造するステップ：
２つ以上のポリアルキレンフタレートの混合物（Ａ）を２０〜７０重量％、
ポリ（メタ）アクリレート、またはエチレンとメチルアクリレートの混合ポリマーを含み、動的架橋することができるゴムを２〜６０重量％、
アイオノマーを０．５〜２０重量％、
エチレン、ブチルアクリレート、およびグリシジルメタクリレートのターポリマーを１〜３０重量％
（２）有機ジエン助剤およびラジカル開始剤を添加し、ゴムの架橋が実質的に完了するまで混合を継続するステップ：
を含むことを特徴とする方法。
【請求項５】
ポリマーブレンドの連続製造方法であって、
（１）下記の材料を連続溶融ブレンダで混合するステップ：
２つ以上のポリアルキレンフタレートの混合物（Ａ）を２０〜７０重量％、
ポリ（メタ）アクリレート、またはエチレンとメチルアクリレートの混合ポリマーを含み、動的架橋することができるゴムを２〜６０重量％、
アイオノマーを０．５〜２０重量％、
エチレン、ブチルアクリレート、およびグリシジルメタクリレートのターポリマーを１〜３０重量％、
有機ジエン助剤およびラジカル開始剤
（２）成分すべてを溶融するのに十分な温度において加熱して、均質な溶融物を製造し、ゴムの架橋が実質的に完了するまで混合を継続するステップ：
を含むことを特徴とする方法。
【請求項６】
ポリマーブレンドの製造方法であって、下記のすべての成分を溶融し、混合するのに十分な温度において溶融押出機で配合するステップを含むことを特徴とする方法：
（Ｘ１）１５〜６０重量パーセントのポリアルキレンテレフタレートポリエステルポリマーまたはコポリマーの連続相と、（Ｘ２）４０〜８５重量パーセントのゴム分散相とを含み、前記ゴムが、有機過酸化物ラジカル開始剤および有機ジエン助剤を用いて動的架橋されたポリ（メタ）アクリレート、またはエチレンとメチルアクリレートの混合ポリマーであるＴＰＶ成分（Ｘ）を２５〜９５％、ならびに
（Ｘ１）とは異なるポリアルキレンフタレートポリエステルを７５〜５％。
【手続補正２】
【補正対象書類名】明細書
【補正対象項目名】００６６
【補正方法】変更
【補正の内容】
【００６６】
本発明のポリマーブレンドは、優れた耐油性および耐高温性（例えば、約１７０℃まで）を有し、これによって、具体的には自動車分野の内燃機関での使用に特に適合する。本発明のポリマーブレンドで製造することができる部品の例としては、自動車用ダクトおよびホース、ＣＶＪブーツ、シール、ならびに車体プラグが挙げられる。
なお、本発明の好ましい態様としては以下のものを挙げることができる。
１．２つ以上のポリアルキレンフタレートの混合物（Ａ）を２０〜７０重量％と、
架橋アクリレートゴムを２〜６０重量％と、
アイオノマーを０．５〜２０重量％と、
エチレン、ブチルアクリレート（ＢＡ）、およびグリシジルメタクリレート（ＧＭＡ）のターポリマーを１〜３０重量％と
を含み、重量百分率は上記の材料の合計を基準にしていることを特徴とするポリマーブレンド。
２．２つ以上のポリアルキレンフタレートの混合物（Ａ）を２０〜８０重量％と、
架橋アクリレートゴムを２〜６０重量％と、
アイオノマーを０〜２０重量％と、
エチレン、ブチルアクリレート（ＢＡ）、およびグリシジルメタクリレート（ＧＭＡ）のターポリマーを０〜３０重量％と
を含み、重量百分率は上記の材料の合計を基準にしていることを特徴とするポリマーブレンド。
３．前記混合物（Ａ）が、（Ａ１）と（Ａ２）の２成分の混合物であり、
（Ａ１）がブロックコポリエステルエラストマーであり、
（Ａ２）がポリ（ブチレンテレフタレート）（ＰＢＴ）であることを特徴とする１または２に記載のポリマーブレンド。
４．前記ブロックコポリエステルエラストマー（Ａ１）が、好ましくはポリ（ブチレンテレフタレート）とポリ（テトラメチレングリコール）とのブロックコポリマー、ポリブチレンテレフタレートとエチレンオキシドでキャッピングされたポリ（プロピレングリコール）とのブロックコポリマー、およびこのようなブロックコポリマーの混合物から選択されるコポリエーテル−エステルであることを特徴とする１、２、または３に記載のポリマーブレンド。
５．前記ブロックコポリエステルエラストマー（Ａ１）が、ポリマーブレンド全体を基準にして約５〜約６０重量％存在することを特徴とする１〜４のいずれか一項に記載のポリマーブレンド。
６．前記ブロックコポリエステルエラストマー（Ａ１）が、ポリマーブレンド全体を基準にして約１２〜約５５重量％存在することを特徴とする１〜５のいずれか一項に記載のポリマーブレンド。
７．前記ポリ（ブチレンテレフタレート）（Ａ２）の数平均分子量が、約７５００〜約１５０，０００であることを特徴とする１〜６のいずれか一項に記載のポリマーブレンド。
８．前記ポリ（ブチレンテレフタレート）（Ａ２）が、ポリマーブレンド全体を基準にして約２〜約６０重量％存在することを特徴とする１〜７のいずれか一項に記載のポリマーブレンド。
９．前記ポリ（ブチレンテレフタレート）（Ａ２）が、ポリマーブレンド全体を基準にして約２〜約５０重量％存在することを特徴とする１〜８のいずれか一項に記載のポリマーブレンド。
１０．前記ゴムが、ポリ（メタ）アクリレート、およびエチレンとメチルアクリレートの混合ポリマーから選択されることを特徴とする１〜９のいずれか一項に記載のポリマーブレンド。
１１．前記ゴムが、ラジカル開始剤および有機ジエン助剤を用いて動的架橋されることを特徴とする１０に記載のポリマーブレンド。
１２．前記ラジカル開始剤が、２，５  ジメチル−２，５−ジ−（ｔ−ブチルペルオキシ）ヘキシン−３、２，５−ジメチル−２，５−ジ−（ｔ−ブチルペルオキシ）ヘキサン、およびｔ−ブチルペルオキシベンゾアートから選択されることを特徴とする１１に記載のポリマーブレンド。
１３．前記ラジカル開始剤が、ゴムを基準にして約０．５〜５重量％存在することを特徴とする１１または１２に記載のポリマーブレンド。
１４．前記ラジカル開始剤が、ゴムを基準にして約０．７５〜２．５重量％存在することを特徴とする１１、１２、または１３に記載のポリマーブレンド。
１５．前記有機ジエン助剤が、ジエチレングリコールジアクリレート、ジエチレングリコールジメタクリレート、Ｎ，Ｎ’−ｍ−フェニレンジマレイミド、およびトリアリルイソシアヌレートから選択されることを特徴とする１１〜１４のいずれか一項に記載のポリマーブレンド。
１６．前記有機ジエン助剤が、ゴムを基準にして約０．５〜６重量％存在することを特徴とする１１〜１５のいずれか一項に記載のポリマーブレンド。
１７．前記有機ジエン助剤が、ゴムを基準にして約１．５〜４重量％存在することを特徴とする１１〜１６のいずれか一項に記載のポリマーブレンド。
１８．前記ゴムが、エチレンとメチルアクリレートのコポリマーを、架橋することができる反応性化学基を有する少なくとも１つの他のモノマーと一緒に含むことを特徴とする１〜９のいずれか一項に記載のポリマーブレンド。
１９．前記架橋することができる反応性化学基がカルボキシレート基であり、ジアミン架橋剤を用いて、架橋が実施されることを特徴とする１８に記載のポリマーブレンド。
２０．前記アイオノマーが、Ｎａ＋およびＺｎ＋＋から選択される金属イオンで１０〜１００％中和されているランダムコポリマーポリ（エチレン−コ−メタクリル酸）であることを特徴とする１〜１９のいずれか一項に記載のポリマーブレンド。
２１．前記アイオノマーが、エチレン少なくとも６０重量％と、アクリル酸またはメタクリル酸５〜１５重量％と、メチルアクリレート、イソ−ブチルアクリレート、およびｎ−ブチルアクリレートの少なくとも１つから選択される部分０〜３５重量％とを含み、酸基の３０〜７０％が、対イオンとしてのナトリウムで中和されていることを特徴とする１〜２０のいずれか一項に記載のポリマーブレンド。
２２．前記アイオノマーが、ポリマーブレンド全体を基準にして約０．５〜約１２重量％存在することを特徴とする１〜２１のいずれか一項に記載のポリマーブレンド。
２３．前記ターポリマーは、エチレン、ブチルアクリレート（ＢＡ）、およびグリシジルメタクリレート（ＧＭＡ）から選択され、この３成分はおよそ以下の重量百分率：エチレン５０〜９８重量％、ＢＡ  １〜４０重量％、およびＧＭＡ  １〜１５重量％で存在することを特徴とする１〜２２のいずれか一項に記載のポリマーブレンド。
２４．前記ターポリマーが、ポリマーブレンド全体を基準にして約１〜約２５重量％存在することを特徴とする１〜２３のいずれか一項に記載のポリマーブレンド。
２５．１〜２４のいずれか一項に記載のポリマーブレンドを含むことを特徴とする押出、成形、または造形品。
２６．ブロー成形されたことを特徴とする２５に記載の物品。
２７．自動車用ダクト、自動車用ホース、自動車用シール、または自動車用車体プラグであることを特徴とする２５または２６に記載の物品。
２８．ポリマーブレンドの製造方法であって、
下記のすべての成分を溶融し、混合するのに十分な温度において溶融押出機で配合するステップを含むことを特徴とする方法：
（Ｘ１）１５〜６０重量パーセントのポリアルキレンテレフタレートポリエステルポリマーまたはコポリマーの連続相と、（Ｘ２）４０〜８５重量パーセントのゴム分散相とを含み、前記ゴムが、有機過酸化物ラジカル開始剤および有機ジエン助剤を用いて動的架橋されたポリ（メタ）アクリレート、またはエチレンとメチルアクリレートの混合ポリマーであるＴＰＶ成分（Ｘ）、ならびに
（Ｙ１）コポリエーテル−エステルブロックコポリマーエラストマーを約５〜２５重量％と、（Ｙ２）ポリ（ブチレンテレフタレート）を約４０〜６５重量％と、（Ｙ３）アイオノマーを約５〜２０重量％と、（Ｙ４）エチレン、ブチルアクリレート、およびグリシジルメタクリレートのターポリマーを約５〜３０重量％とを含み、ただし、（Ｙ１）〜（Ｙ４）の合計が１００％であり、（Ｙ１）と（Ｙ２）の全含量が７０％を超えないことを条件とする熱可塑性ポリエステル成分（Ｙ）。
２９．ポリマーブレンドを製造するためのバッチ方法であって、
（１）下記の材料を、成分すべてを溶融するのに十分な温度においてバッチ溶融ブレンダで混合して、均質な溶融物を製造するステップ：
２つ以上のポリアルキレンフタレートの混合物（Ａ）を２０〜７０重量％、
ポリ（メタ）アクリレート、またはエチレンとメチルアクリレートの混合ポリマーを含み、動的架橋することができるゴムを２〜６０重量％、
アイオノマーを０．５〜２０重量％、
エチレン、ブチルアクリレート、およびグリシジルメタクリレートのターポリマーを１〜３０重量％
（２）有機ジエン助剤およびラジカル開始剤を添加し、ゴムの架橋が実質的に完了するまで混合を継続するステップ：
を含むことを特徴とする方法。
３０．ポリマーブレンドの連続製造方法であって、
（１）下記の材料を連続溶融ブレンダで混合するステップ：
２つ以上のポリアルキレンフタレートの混合物（Ａ）を２０〜７０重量％、
ポリ（メタ）アクリレート、またはエチレンとメチルアクリレートの混合ポリマーを含み、動的架橋することができるゴムを２〜６０重量％、
アイオノマーを０．５〜２０重量％、
エチレン、ブチルアクリレート、およびグリシジルメタクリレートのターポリマーを１〜３０重量％、
有機ジエン助剤およびラジカル開始剤
（２）成分すべてを溶融するのに十分な温度において加熱して、均質な溶融物を製造し、ゴムの架橋が実質的に完了するまで混合を継続するステップ：
を含むことを特徴とする方法。
３１．１〜２４のいずれか一項に記載のポリマーブレンドを押出、ブロー成形、または射出成形するステップを含むことを特徴とする造形品を製造するための方法。
３２．１〜２４のいずれか一項に記載のポリマーブレンドをブロー成形するステップを含むことを特徴とする３１に記載の方法。
３３．ポリマーブレンドの製造方法であって、下記のすべての成分を溶融し、混合するのに十分な温度において溶融押出機で配合するステップを含むことを特徴とする方法：
（Ｘ１）１５〜６０重量パーセントのポリアルキレンテレフタレートポリエステルポリマーまたはコポリマーの連続相と、（Ｘ２）４０〜８５重量パーセントのゴム分散相とを含み、前記ゴムが、有機過酸化物ラジカル開始剤および有機ジエン助剤を用いて動的架橋されたポリ（メタ）アクリレート、またはエチレンとメチルアクリレートの混合ポリマーであるＴＰＶ成分（Ｘ）を２５〜９５％、ならびに
（Ｘ１）とは異なるポリアルキレンフタレートポリエステルを７５〜５％。